Стабилизированный полиолефин, полученный ротационным формованием

1. Пластмассовое изделие, стабилизированное против вредного воздействия тепла, света и кислорода, содержащее полиолефиновую подложку и добавки, введенные в полиолефиновую подложку, при этом добавки включают
i) светостабилизатор на основе затрудненного амина,
ii) поглотитель ультрафиолетового света и
iii) тиоэфирную добавку,
при этом пластмассовое изделие имеет полую часть.
2. Пластмассовое изделие по п. 1, отличающееся тем, что светостабилизатор на основе затрудненного амина выбран из группы, состоящей из
(1) 1-циклогексилокси-2,2,6,6-тетраметил-4-октадециламинопиперидина,
(2) бис(2,2,6,6-тетраметилпиперидин-4-ил) себацината,
(3) бис(1-ацетокси-2,2,6,6-тетраметилпиперидин-4-ил) себацината,
(4) бис(1,2,2,6,6-пентаметилпиперидин-4-ил) себацината,
(5) бис(1-циклогексилокси-2,2,6,6-тетраметилпиперидин-4-ил) себацината,
(6) бис(1-октилокси-2,2,6,6-тетраметилпиперидин-4-ил) себацината;
(7) бис(1-ацил-2,2,6,6-тетраметилпиперидин-4-ил) себацината,
(8) бис(1,2,2,6,6-пентаметил-4-пиперидил) н-бутил-3,5-ди-трет-бутил-4-гидроксибензилмалоната
(9) 2,4-бис[(1-циклогексилокси-2,2,6,6-тетраметилпиперидин-4-ил) бутиламино]-6-(2-гидроксиэтиламино-s-триазина,
(10) бис(1-циклогексилокси-2,2,6,6-тетраметилпиперидин-4-ил) адипата,
(11) 2,4-бис[(1-циклогексилокси-2,2,6,6-пиперидин-4-ил) бутиламино]-6-хлор-s-триазина,
(12) 1-(2-гидрокси-2-метилпропокси)-4-гидрокси-2,2,6,6-тетраметилпиперидина,
(13) 1-(2-гидрокси-2-метилпропокси)-4-оксо-2,2,6,6-тетраметилпиперидина,
(14) 1-(2-гидрокси-2-метилпропокси)-4-октадеканоилокси-2,2,6,6-тетраметилпиперидина,
(15) бис(1-(2-гидрокси-2-метилпропокси)-2,2,6,6-тетраметилпиперидин-4-ил) себацината,
(16) бис(1-(2-гидрокси-2-метилпропокси)-2,2,6,6-тетраметилпиперидин-4-ил) адипата,
(17) 2,4-бис{N-[1-(2-гидрокси-2-метилпропокси)-2,2,6,6-тетраметилпиперидин-4-ил]-N-бутиламино}-6-(2-гидроксиэтиламино)-s-триазина,
(18) 4-бензоил-2,2,6,6-тетраметилпиперидина,
(19) ди-(1,2,2,6,6-пентаметилпиперидин-4-ил) п-метоксибензилиденмалоната,
(20) 2,2,6,6-тетраметилпиперидин-4-ил октадеканоата,
(21) бис(1-октилокси-2,2,6,6-тетраметилпиперидил) сукцината,
(22) 1,2,2,6,6-пентаметил-4-аминопиперидина,
(23) 2-ундецил-7,7,9,9-тетраметил-1-окса-3,8-диаза-4-оксо-спиро[4,5] декана,
(24) трис(2,2,6,6-тетраметил-4-пиперидил) нитрилотриацетата,
(25) трис(2-гидрокси-3-(амино-(2,2,6,6-тетраметилпиперидин-4-ил)пропил)нитрилотриацетата,
(26) тетракис(2,2,6,6-тетраметил-4-пиперидил)-1,2,3,4-бутан-тетракарбоксилата,
(27) тетракис(1,2,2,6,6-пентаметил-4-пиперидил)-1,2,3,4-бутан-тетракарбоксилата,
(28) 1,1“-(1,2-этандиил)-бис(3,3,5,5-тетраметилпиперазинона),
(29) 3-н-октил-7,7,9,9-тетраметил-1,3,8-триазаспиро[4.5]декан-2,4-диона,
(30) 8-ацетил-3-додецил-7,7,9,9-тетраметил-1,3,8-триазаспиро [4.5]декан-2,4-диона,
(31) 3-додецил-1-(2,2,6,6-тетраметил-4-пиперидил)пирролидин-2,5-диона,
(32) 3-додецил-1-(1,2,2,6,6-пентаметил-4-пиперидил)пирролидин-2,5-диона,
(33) N,N'-бис-формил-N,N“-бис(2,2,6,6-тетраметил-4-пиперидил)гексаметилендиамина,
(33а) бис(1-ундеканилокси-2,2,6,6-тетраметилпиперидин-4-ил) карбоната,
(34) продука реакции 2,4-бис[(1-циклогексилокси-2,2,6,6-пиперидин-4-ил)бутиламино]-6-хлор-s-триазина с N,N'-бис(3-аминопропил)этилендиамином),
(35) конденсата 1-(2-гидроксиэтил)-2,2,6,6-тетраметил-4-гидроксипиперидина и янтарной кислоты
(36) конденсата N,N'-бис(2,2,6,6-тетраметил-4-пиперидил)гексаметилендиамина и 4-трет-октиламино-2,6-дихлор-1,3,5-триазина,
(37) конденсата N,N'-бис(2,2,6,6-тетраметил-4-пиперидил)гексаметилендиамина и 4-циклогексиламино-2,6-дихлор-1,3,5-триазина
(38) конденсата N,N'-бис-(2,2,6,6-тетраметил-4-пиперидил)гексаметилендиамина и 4-морфолино-2,6-дихлор-1,3,5-триазина,
(39) конденсата N,N'-бис-(1,2,2,6,6-пентаметил-4-пиперидил)гексаметилендиамина и 4-морфолино-2,6-дихлор-1,3,5-триазина,
(40) конденсата 2-хлор-4,6-бис(4-н-бутиламино-2,2,6,6-тетраметилпиперидил)-1,3,5-триазина и 1,2-бис(3-аминопропиламино)этана,
(41) конденсата 2-хлор-4,6-ди-(4-н-бутиламино-1,2,2,6,6-пентаметилпиперидил)-1,3,5-триазина и 1,2-бис-(3-аминопропиламино)этана,
(42) продукта реакции 7,7,9,9-тетраметил-2-циклоундецил-1-окса-3,8-диаза-4-оксоспиро[4,5]декана и эпихлоргидрина,
(43) поли[метил(3-окси-(2,2,6,6-тетраметилпиперидин-4-ил)пропил)] силоксана, CAS №182635-99-0,
18
22
(44) продукта реакции сополимера ангидрид малеиновой кислоты-C-C-α-олефина с 2,2,6,6-тетраметил-4-аминопиперидином,
(45) олигомерного конденсата 4,4'-гексаметиленбис(амино-2,2,6,6-тетраметилпиперидина) и 2,4-дихлор-6-[(2,2,6,6-тетраметилпиперидин-4-ил)бутиламино]-s-триазина с концевой группой 2-хлор-4,6-бис(дибутиламино)-s-триазин,
(46) олигомерного конденсата 4,4'-гексаметиленбис(амино-1,2,2,6,6-пентаметилпиперидина)
и 2,4-дихлор-6-[(1,2,2,6,6-пентаметилпиперидин-4-ил)бутиламино]-s-триазина с концевой группой 2-хлор-4,6-бис(дибутиламино)-s-триазин,
(47)олигомерного конденсата 4,4'-гексаметиленбис(амино-1-пропокси-2,2,6,6-тетраметилпиперидина) и 2,4-дихлор-6-[(1-пропокси-2,2,6,6-тетраметилпиперидин-4-ил)бутиламино]-s-триазина с концевой группой 2-хлор-4,6-бис(дибутиламино)-s-триазин,
(48) олигомерного конденсата 4,4'-гексаметиленбис(амино-1-ацилокси-2,2,6,6-тетраметилпиперидина) и 2,4-дихлор-6-[(1-ацилокси-2,2,6,6-тетраметилпиперидин-4-ил)бутиламино]-s-триазина с концевой группой 2-хлор-4,6-бис(дибутиламино)-s-триазин и
(49) продукта, полученного в реакции (a) и (b), где (a) представляет собой продукт, полученный в реакции 1,2-бис(3-аминопропиламино)этана с цианурхлоридом, а (b) представляет собой (2,2,6,6-тетраметилпиперидин-4-ил)бутиламин.
3. Пластмассовое изделие по п. 1, отличающееся тем, что поглотитель ультрафиолетового излучения выбран из группы, состоящей из оксамида, гидроксифенилбензотриазола, трис-арил-s-триазина, гидроксибензоата, 2-гидроксибензофенона и цианакрилатных поглотителей ультрафиолетового мзлучения.
4. Пластмассовое изделие по п. 1, отличающееся тем, что тиоэфирные добавки включают меркаптан-содержащие соединения, содержащие одну или несколько фрагментов, имеющих формулу
5. Пластмассовое изделие по п. 1, отличающееся тем, что тиоэфирные добавки включают меркаптан-содержащие соединения, содержащие одну или несколько фрагментов, имеющих формулу
или
где R представляет собой гидрокарбильную группу.
6. Пластмассвое изделие по п. 1, отличающееся тем, что тиоэфирные добавки имеют формулу
или
где каждый R независимо представляет собой гидрокарбильную группу.
7. Пластмассовое изделие по п. 1, отличающееся тем, что тиоэфирные добавки включают дисульфидсодержащие соединения формулы R-S-S-R, где каждый R независимо представляет собой гидрокарбильную группу.
8. Пластмассовое изделие по п. 1, отличающееся тем, что полиолефиновая подложка содержит полиэтилен.
9. Пластмассовое изделие по п. 1, отличающееся тем, что изделие содержит от около 50 до около 95 мас.% полиолефина в расчете на общую массу изделия.
10. Пластмассовое изделие по п. 1, отличающееся тем, что изделие содержит от около 50 до около 2000 ч/млн по массе светостабилизатора на основе затрудненного амина в расчете на общую массу изделия.
11. Пластмассвое изделие по п. 1, отличающееся тем, что изделие содержит от около 50 до около 2000 ч/млн по массе поглотителя ультрафиолетового излучения в расчете на общую массу изделия.
12. Пластмассовое изделие по п. 1, отличающееся тем, что изделие содержит от около 50 до около 2000 ч/млн по массе тиоэфирной добавки в расчете на общую массу изделия.
13. Пластмассовое изделие по п. 1, отличающееся тем, что массовое отношение светостабилизатора на основе затрудненного амина к тиоэфирной добавке составляет от около 7/1 до около 1/1.
14. Пластмассовое изделие по п. 1, отличающееся тем, что массовое отношение поглотителя ультрафиолетового излучения к тиоэфирной добавке составляет от около 3/1 до около 1/3.
15. Пластмассовое изделие по п. 1, отличающееся тем, что изделие дополнительно содержит одну или несколько добавок, выбранных из группы, состоящей из фенольных антиоксидантов, гидроксиламинных стабилизаторов, фосфорорганических стабилизаторов и поглотителей кислоты.
16. Пластмассовое изделие по п. 1, отличающееся тем, что изделие содержит от около 0,1 до около 50 мас.% одного или нескольких наполнителей в расчете на общую массу изделия.
17. Пластмассовое изделие по любому из пп. 1-16, отличающееся тем, что изделие имеет среднюю толщину стенки от около 1,50 мм до около 6,00 мм.
18. Пластмассовое изделие по любому из пп. 1-16, отличающееся тем, что испытательный образец изделия толщиной 125 мил, размером 5 дюймов на 5 дюймов демонстрирует ударную вязкость ≥ 21 фут/фунт.
19. Пластмассовое изделие по любому из пп. 1-16, отличающееся тем, что испытательный образец изделия толщиной 125 мил, размером 5 дюймов на 5 дюймов демонстрирует пластичность ≥ 50 %.
20. Пластмассовое изделие по любому из пп. 1-16, отличающееся тем, что испытательный образец изделия толщиной 125 мил, размером 5 дюймов на 5 дюймов демонстрирует показатель изменения цвета (YI) ≤ -2,0.
21. Способ производства полого пластмассового изделия, включающий
введение в полиолефиновую подложку добавок, содержащих i) светостабилизатор на основе затрудненного амина, ii) поглотитель ультрафиолетового излучения и iii) тиоэфирную добавку, для получения полностью составленной полиолефиновой смеси,
помещение смеси в форму, нагревание формы до температуры выше 280°C и вращение формы вокруг по меньшей мере 2 осей, при этом расплавленная полиолефиновая смесь покрывает внутреннюю часть формы с последующим охлаждением формы при продолжении вращения, открытие формы и извлечение сформованного полого изделия.